(57)【要約】【課題】地磁気シールド性に優れたシャドウマスク用鋼板およびその製造方法を提供する。【解決手段】質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含み、プレス前焼鈍後の結晶粒径が２５μｍ以上６０μｍ未満であり、プレス前焼鈍後において９５Ａ／ｍ以下の保磁力Ｈｃおよび２５０００以上の非履歴透磁率μanを有する。【選択図】      なし【特許請求の範囲】
【請求項１】
質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含み、プレス前焼鈍後の結晶粒径が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板。
【請求項２】
質量％で、Ｃ：０．０４％以下、Ｓｉ：０．０３％以下、Ｐ：０．０４％以下、Ｍｎ:０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を脱炭焼鈍した後、一次冷間圧延し、次いで再結晶焼鈍を行った後、圧延率１５％以上４０％未満で二次冷間圧延し、二次冷間圧延により所望板厚とした鋼板のプレス前焼鈍後の結晶粒径が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板の製造方法。
【請求項３】
質量％で、Ｃ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下を含む鋼を熱間圧延し、その熱延鋼板を一次冷間圧延し、次いで脱炭焼鈍を行った後、圧延率１５％以上４０％未満で二次冷間圧延し、所望板厚とした鋼板のプレス前焼鈍後の結晶粒経が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板の製造方法。
【請求項４】
質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０.０８％以下、Ｎ：０．０１％以下、Ｖ：０．００１％以上０．００６％以下を含む鋼を熱間圧延し、その熱延鋼板を一次冷間圧延し、次いで再結晶焼鈍を行った後、圧延率１５％以上４０％未満で二次冷間圧延し、所望板厚とした鋼板のプレス前焼鈍後の結晶粒径が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板の製造方法。
【請求項５】
請求項２、３、４のいずれか１項に記載の製造方法を用いて製造され、プレス前焼鈍後の結晶粒径が２５μｍ以上６０μｍ未満、プレス前焼鈍後の保磁力Ｈｃが９５Ａ／ｍ以下、非履歴透磁率μanが２５０００以上を安定的に満足することを特徴とする地磁気シールド性に優れたシャドウマスク用鋼板。
【発明の詳細な説明】
【技術分野】
【０００１】
本発明はカラー受像管に用いられるシャドウマスクに使用する地磁気シールド性に優れたシャドウマスク用鋼板およびその製造方法に関する。
【背景技術】
【０００２】
一般に、カラーブラウン管は３本の電子ビームを放射する電子銃と、この電子銃から放射された電子ビームを受けて３原色を発光する蛍光体と、各電子ビームのうちの必要な方向の電子ビームだけを選択的に透過させて不要な方向の電子ビームを遮断するマスクから構成されている。マスクは曲面形状を有するプレスタイプのシャドウマスクや一方向あるいは二方向に張力を負荷するタイプのテンションマスクがある。これらのうちプレスタイプのシャドウマスクは、素材メーカーで製品厚まで圧延された冷延鋼板を素材とし、これをエッチングメーカーでフォトエッチング法により穿孔し、ブラウン管メーカーで軟質化を目的とした６５０℃〜８００℃程度の短時間焼鈍（以下、プレス前焼鈍）を行い、その後所望の曲面形状にプレス成形され、黒化処理し、ブラウン管に組み込まれる。
【０００３】
シャドウマスクの品質に対しては、エッチング性、プレス成形性、黒化処理性等が要求されるが、近年、ブラウン管の大型化、高品質高精細化に伴って、優れた地磁気シールド性を有することが求められている。シャドウマスクは、電子ビームの軌道が地磁気などの外部磁場により偏向を受けるのを防止するために、磁気シールドの役割も果たしているからである。これは、ブラウン管内において地磁気により電子ビーム軌道が偏向し、蛍光面上の電子ビーム照射点と蛍光面の発光体の位置関係がずれることに起因する画質の劣化（「色ずれ」）や輝度の低下を防止するためである。
【０００４】
また、シャドウマスクは、ＴＶ本体の向きを変えた場合に外部磁場からの影響を受けて外部磁場と同じ方向に磁化されるため、消磁特性に優れることも求められる。これらの要求特性（地磁気シールド性、消磁特性など）を満足するためには、シャドウマスクの保磁力Ｈｃは小さいことが望ましい。
【０００５】
従来、電子ビームのずれに起因する画質の劣化（「色ずれ」）や輝度低下の防止、および消磁特性の向上を目的として、プレス前焼鈍後の保磁力Ｈｃを低減する方法がいくつか提案されている。
【０００６】
例えば、特許文献１は、Ｍｎ％／Ｓ％≧７（sol.Al％−0.003）／Ｎ％≧６を満足するように規定した鋼を真空脱ガス装置により脱炭を行い、熱延段階でカーバイドをなくし、熱間圧延時およびその後の製造工程時の粒成長性を高め、保磁力Ｈｃを低減する方法を開示している。
【０００７】
また、特許文献２は、ホウ素を窒素との重量比Ｂ／Ｎで０．５〜１．０含有した鋼を用い、熱間圧延前のスラブ加熱を低温加熱とし、粒成長性を高め、保磁力Ｈｃを低減する方法を開示している。
【０００８】
また、特許文献３は、鋼中の硫黄含有量と窒素含有量とを規定し、粒成長性を高め、保磁力Ｈｃを低減する方法を開示している。
【０００９】
また、特許文献４は、鋼中のホウ素含有量と窒素含有量とを規定し、熱延工程の仕上温度をＡｒ3点の０〜３０℃以下、巻取り温度を６５０℃〜７００℃とし、さらに、最終圧延を３０〜４５％以下とすることで保磁力Ｈｃを低減する方法を開示している。
【特許文献１】特開昭６１−３０６２７号公報
【特許文献２】特開昭６１−９１３３２号公報
【特許文献３】特開昭６１−１７４３３０号公報
【特許文献４】特開２００２−１６１３３５号公報
【発明の開示】
【発明が解決しようとする課題】
【００１０】
しかしながら、特許文献２および特許文献４に記載されているホウ素Ｂを添加する従来技術は、ホウ素Ｂが黒化処理膜の密着性を劣化させるため好ましくない。
【００１１】
また、特許文献１〜４に記載されているいずれの方法も、鋼の純度を向上させ、窒化物や硫化物の析出を抑制することにより粒成長性を高め、粒径粗大化により保磁カを低減するというものである。したがって、これらの鋼はいずれも粒成長性が良いために、ブラウン管メーカーでのプレス前焼鈍時に炉内の温度分布等により焼むらを生じるという問題があり、また、高温でプレス前焼鈍を行うと粒径が粗大化し、非履歴透磁率μanが低下するという問題があった。
【００１２】
従来、シャドウマスクの地磁気シールド性はその材料の透磁率μおよび保磁力Ｈｃで評価されていたが、近年、これらの特性に加えて、非履歴透磁率μanが注目されている。ブラウン管は電源投入時などに消磁コイルに電流を流し、ブラウン管内の材料を消磁する機構を有している。ところが、この消磁は地磁気などの外部磁場中で行われるため、シャドウマスクは完全に消磁された状態とはならず、内部に残留磁化を生じた状態となる。この残留磁化を外部磁界で除した値が非履歴透磁率μanである。シャドウマスクの非履歴透磁率μanが高いほど、地磁気などの外部磁場の磁束をシャドウマスク中に通しやすく、電子銃とシャドウマスクの間の地磁気シールド性は良好となる。
【課題を解決するための手段】
【００１３】
本発明者らは上記課題を解決すべく鋭意検討した結果、以下の知見を得た。第１に適量のバナジウムＶを添加することで粒成長性を制御し、プレス前焼鈍時において炉内の温度分布等に起因する焼むらが防止できること、第２にブラウン管メーカーが重視している保磁力Ｈｃを低くすることに加えて非履歴透磁率μanを高めることにより、地磁気シールド性が著しく向上すること、第３にプレス前焼鈍後の粒径を２５μｍ以上６０μｍ未満に制御することにより低保磁力・高非履歴透磁率材が得られること、を見出した。
【００１４】
本発明は上記の知見に基いてなされたものであり、以下のような構成を有する。第１の発明は、質量％でＣ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下を含み、プレス前焼鈍後の結晶粒径が２５μｍ以上６０μｍ未満であり、プレス前焼鈍後において９５Ａ／ｍ以下の保磁力Ｈｃを有し、かつ２５０００以上の非履歴透磁率μanを有することを特徴とする地磁気シールド性に優れたシャドウマスク用鋼板に関するものである。
【００１５】
第２の発明は、質量％でＣ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を脱炭焼鈍した後、一次冷間圧延し、次いで再結晶焼鈍を行った後、圧延率１５％以上４０％未満で二次冷間圧延し、二次冷間圧延により所望板厚とした鋼板のプレス前焼鈍後の結晶粒径が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板の製造方法に関するものである。
【００１６】
第３の発明は、質量％で、Ｃ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下を含む鋼を熱間圧延し、その熱延鋼板を一次冷間圧延し、次いで脱炭焼鈍を行った後、圧延率１５％以上４０％未満で二次冷間圧延し、所望板厚とした鋼板のプレス前焼鈍後の結晶粒経が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板の製造方法に関するものである。
【００１７】
第４の発明は、質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０.０８％以下、Ｎ：０．０１％以下、Ｖ：０．００１％以上０．００６％以下を含む鋼を熱間圧延し、その熱延鋼板を一次冷間圧延し、次いで再結晶焼鈍を行った後、圧延率１５％以上４０％未満で二次冷間圧延し、所望板厚とした鋼板のプレス前焼鈍後の結晶粒径が２５μｍ以上６０μｍ未満であり、プレス前焼鈍後において９５Ａ／ｍ以下の保磁力Ｈｃおよび２５０００以上の非履歴透磁率μanを有することを特徴とする地磁気シールド性に優れたシャドウマスク用鋼板の製造方法に関するものである。
【００１８】
第５の発明は、第２、３、４のいずれかに記載の製造方法を用いて製造され、プレス前焼鈍後の結晶粒径が２５μｍ以上６０μｍ未満、プレス前焼鈍後の保磁力Ｈｃが９５Ａ／ｍ以下、非履歴透磁率μanが２５０００以上を安定的に満足することを特徴とする地磁気シールド性に優れたシャドウマスク用鋼板に関するものである。
【発明の効果】
【００１９】
本発明によれば、プレス前焼鈍後の粒径を適切に制御することで低保磁力、高非履歴透磁率材が得られ、地磁気シールド性に優れたシャドウマスク用素材を得ることができ、電子ビームのずれに起因する画質の劣化（「色ずれ」）や輝度の低下を解消したシャドウマスクを提供することができる。
【発明を実施するための最良の形態】
【００２０】
以下、本発明を実施するための最良の形態について説明する。
【００２１】
まず、本発明においては、地磁気シールド性を向上させるために、低保磁力、高非履歴透磁率材を製造する。本発明者等は鋼板の保磁力および非履歴透磁率と「色ずれ」発生の関係を詳細に検討した結果、保磁力が９５Ａ／ｍ以下、かつ非履歴透磁率が２５０００以上とすることで地磁気シールド性が著しく向上することを見出した。保磁力が９５Ａ／ｍ超えでは、消磁が不十分なため、完全な非履歴状態とはならず地磁気シールド性は劣位となり、また、非履歴透磁率が２５００未満では、地磁気などの外部磁場の磁束をシャドウマスクに通しにくく、すなわち、地磁気シールド性が劣位となり、電子ビームのずれに起因する「色ずれ」が生じる。一方、保磁力が９５Ａ／ｍ以下では、消磁が十分に行われ、完全な非履歴状態となり地磁気シールド性は良好となり、また、非履歴透磁率が２５０００以上では、地磁気などの外部磁場の磁束をシャドウマスクに通し易く、すなわち、地磁気シールド性が良好となり、電子ビームのずれに起因する「色ずれ」を防止する。
【００２２】
さらに、上記規定の保磁力および非履歴透磁率は、プレス前焼鈍後の結晶粒径を２５μｍ以上６０μｍ未満とすることで満足することがわかった。結晶粒径が２５μｍ未満では、保磁力が劣位となり、６０μｍ以上では、非履歴透磁率が劣位となるため好ましくない。このように本発明者らの事前検討から、非履歴透磁率は結晶粒径がある範囲を超えると著しく低下し、粒成長性を高めることは必ずしも非履歴透磁率を高めることにならないことが判明した。
【００２３】
そこで、本発明者等が検討した結果、Ｖの適量添加により粒成長性を制御し、かつ、二次冷圧率を１５％以上４０％未満とすることで、ブラウン管メーカーでのプレス前焼鈍時に炉内の温度分布等により生じる焼むらの問題や高温でプレス前焼鈍を行う場合の粒径粗大化に起因した非履歴透磁率の低下を防止した。前記規定値を安定的に満足する地磁気シールド性に優れた鋼板が製造できることを見出した。
【００２４】
次に、成分の限定理由について説明する。
【００２５】
（１）Ｃ：０．００２％以下
炭素は含有量が多くなると、炭化物の生成が多くなり、フォトエッチング時の穿孔性を悪くする。さらに降伏強度および降伏点伸びが上昇し、プレス時の孔の形状不良を生じやすくなるため、脱炭焼鈍をしない場合にはスラブ中のＣ量として０．００２質量％以下（極低炭素鋼）、脱炭焼鈍する場合にはスラブ中のＣ量として０．０４質量％以下（低炭素鋼）である。これは、脱炭焼鈍する場合、Ｃ量が多い場合には十分な脱炭に時間がかかるため、Ｃ量は０．０４質量％以下、好ましくは０．０３質量％以下とする。また、脱炭焼鈍をしない場合および脱炭焼鈍した場合のＣ量はプレス成形性の観点から、その含有量は０．００２質量％以下とし、好ましくは０．００１質量％以下、より好ましくは０．０００５質量％以下とする。
【００２６】
（２）Ｓｉ：０．０３％以下
シリコンは非金属介在物を形成してエッチング性を劣化させるため、その含有量は０．０３質量％以下、好ましくは０．０１質量％以下とする。
【００２７】
（３）Ｍｎ：０．１％以上０．５％以下
マンガンは製鋼時の脱酸材として、また、硫黄による熱間脆性を防止するのに有効であり、このためには０．１重景％以上含有する必要がある。一方、マンガンを０．５質量％以上含有すると鋼が硬化し、プレス成形性を劣化させるのでその含有量は０．５質量％以下、好ましくは０．４質量％以下、より好ましくは０．３質量％以下とする。
【００２８】
（４）Ｐ：０．０４％以下
燐は鋼を硬化し、プレス成形性を劣化させるとともに、偏析に起因するエッチングむらを生じやすい元素であるため、その含有量は少ない方が望ましく、０．０４質量％以下、好ましくは０．０３質量％以下とする。
【００２９】
（５）Ｓ：０．０２％以下
硫黄は不可避的に鋼中に含有される元素であるが、０．０２質量％以上含有すると硫化物系の介在物として存在し、エッチング性を劣化させるとともに、鋼材を脆化する元素であるので、その含有量は少ない方が望ましく、０．０２質量％以下、好ましくは０．０１質量％以下とする。
【００３０】
（６）sol.Al：０．０１％以上
酸可溶性アルミニウムは、製鋼に際して脱酸材として転炉溶製後に添加され、鋼の清浄度を向上させる。さらに、sol.Alは鋼中のＮと結合してＡｌＮを生成し、窒素による不均一変形の発生を抑制する効果があるので、０．０１質量％以上添加し、好ましくは０．０２質量％以上とする。一方、sol.Alを必要以上に添加してもコストの増加を招くので、その含有量は０．０８質量％以下、好ましくは０．０６質量％以下とする。
【００３１】
（７）Ｎ：０．０１％以下
窒素は含有量が多いと降伏点伸びの増大やＡｌＮの増加にともないエッチング性を劣化させるため、その含有量は０．０１質量％以下、好ましくは０．００８質量％以下とする。
【００３２】
（８）Ｖ：０．００１％以上０．００６％以下
本発明において、バナジウムは重要なポイントのひとつである。バナジウムはプレス前焼鈍時に残存している固溶Ｃおよび固溶Ｎを窒化物や炭窒化物として固定し、プレス成形性を向上させる。また、窒化物や炭窒化物は粒成長性を制御するため、ブラウン管メーカーでのプレス前焼鈍時に炉内の温度分布に起因した焼むらを防止し、さらにプレス前焼鈍後の粒径を非履歴透磁率の好適範囲に制御することが容易となる。この粒成長制御効果は０．００１質量％未満のＶ添加では不十分であるため、０．００１質量％以上、好ましくは０．００２質量％以上とする。一方、０．００６質量％以上のＶを添加すると、窒化物や炭窒化物の増大により結晶粒径が細粒となり保磁力Ｈｃを劣化させるため、０．００６質量％以下、好ましくは０．００５質量％以下とする。このように適正量のＶを添加することにより、プレス前焼鈍後の結晶粒径を２５μｍ以上６０μｍ未満の範囲に制御することができる。なお、ここでいう「結晶粒径」とは、ＪＩＳ  Ｇ  ０５５２に規定された切断法により測定した平均値をいう。結晶粒径を測定する面は鋼板の圧延方向に平行な断面である。
【００３３】
（９）不可避不純物
不可避不純物およびその他の元素は、シャドウマスクとしての基本特性（プレス成形性、エッチング性、黒化処理性など）および本発明の作用（結晶粒径制御、保磁力、非履歴透磁率）を損なわない範囲で極微量の存在が許容される。
【００３４】
次に製造方法について説明する。
【００３５】
炭素量以外の添加元素は上記の成分範囲の鋼を常法に従って、溶製、鋳造、熱間圧延を行い、熱延鋼板を得る。次いで熱延鋼板を脱炭焼鈍し、冷間圧延を施す。必要な場合は、中間焼鈍をはさんで複数回の冷間圧延を施す。あるいは、熱延鋼板を冷間圧延し、脱炭焼鈍を施す。必要な場合は、さらに冷間圧延を施す。
【００３６】
（10）脱炭焼鈍
炭素量が多いとセメンタイトが析出し、エッチング性が悪くなるとともに降伏強度および降伏点伸びが上昇し、プレス成形性が悪くなる。脱炭焼鈍は、Ｃ量０．０４％以下の低炭素鋼スラブを原材料とする場合に、そのＣ量を極力少なくする（０．００２％以下に低減する）ために行う。脱炭焼鈍条件は常法に従うことができ、例えば焼鈍雰囲気：水素と窒素の混合気体、焼鈍温度：６５０〜８００℃、露点：１０〜３０℃で行う。焼鈍時間は、目標とする脱炭レベル、コイル重量、板厚等により適宜設定されるが、プレス前焼鈍時に脱炭され難い場合を考慮すると、プレス成形性の観点から、Ｃ量が０．００２質量％以下、好ましくは０．００１質量％以下となるまで脱炭することが好ましい。なお、脱炭焼鈍の効果を確認するために、鋼材全厚についてサンプリングを行いガス分析により成分分析を行った。なお、脱炭焼鈍は熱延板で行ってもよく、一次冷圧板で行ってもよい。
【００３７】
（11）酸洗、一次冷間圧延
酸洗および一次冷間圧延は通常行われる条件でよい。なお、一次冷間圧延は脱炭焼鈍後に行ってもよく、脱炭焼鈍前に行ってもよい。
【００３８】
（12）中間焼鈍、二次冷間圧延
本発明では保磁力Ｈｃを９５Ａ／ｍ以下にするため、中間焼鈍をはさんで、１５％以上４０％未満の圧下率で二次冷間圧延する。ここで、中間焼鈍は再結晶さえすればよく、箱焼鈍または連続焼鈍のいずれを用いてもよい。二次冷圧率の下限はエッチングメーカーでの通板性を考慮し、機械特性の観点から１５％以上とした。また、二次冷圧率の上限は、保磁力Ｈｃが９５Ａ／ｍ以下となるプレス前焼鈍後の粒径を考慮して、４０％未満とした。本発明では、粒成長性の制御を目的とし、Ｖを添加しているのでプレス前焼鈍時の粒成長は望めない。そこで、保磁力Ｈｃを９５Ａ／ｍ以下とするには、二次冷圧率を４０％未満とし、好ましくは３０％未満、より好ましくは２５％未満とする。
【００３９】
次に、本発明のいくつかの実施例について説明する。
【００４０】
［実施例１］  
表１に示す化学組成を有する４種の供試鋼を溶製後、加熱温度１２００℃、仕上げ温度９００℃、巻取り温度６００℃で熱間圧延し、板厚２.８ｍｍの熱延板とした。その後、箱型焼鈍炉にて約７５０℃×５時間の条件で脱炭焼鈍を行った。脱炭後Ｃ量は、比較例鋼Ａ：０．００１１質量％、実施例鋼Ｂ：０．０００４質量％、実施例鋼Ｃ：０．００１５質量％、比較例鋼Ｄ：０．０００８質量％であった。脱炭焼鈍後、酸洗し、圧延率９０％で一次冷間圧延を行い、板厚０．２８ｍｍの冷圧板とした。次いで、連続焼鈍炉にて約７００℃×６０秒の条件で再結晶焼鈍を行い、冷圧率約２９％で二次冷間圧延をし、板厚０．２０ｍｍのシャドウマスク用素材とした。
【表１】
2005163109.tif 000002
【００４１】
以上より得られた供試鋼Ａ〜Ｄにおけるプレス前焼鈍後の保磁力Ｈｃ（Ａ／ｍ）、非履歴透磁率μan、粒径（μｍ）の測定結果を表２にそれぞれ示す。ここで、プレス前焼鈍は、焼鈍雰囲気：１０質量％Ｈ2−９０質量％Ｎ2、焼鈍温度：８００℃、露点１０〜１５℃、焼鈍時間：２０分の条件で行った。
【００４２】
また、磁気特性は外径：４５ｍｍ、内径：３３ｍｍのリング試験片を用い、ＪＩＳ  Ｃ  ２５３１の規定に準じて測定し、保磁力Ｈｃおよび非履歴透磁率μanを求め、保磁力Ｈｃが９５Ａ／ｍ以下の場合を記号○、それ以外を記号×、非履歴透磁率μanが25000以上の場合を記号○、それ以外を記号×で表示した。
【００４３】
次に、非履歴透磁率μanの詳細な測定方法を以下に示す。
【００４４】
(i)励磁コイルに減衰する交流電流を流して試験片を完全消磁する。
【００４５】
(ii)直流バイアス磁界用コイルに直流電流を流して、０．３５エルステッド（０ｅ）の直流バイアス磁界を発生させた状態で、再度励磁コイルに減衰する交流電流を流して試験片を消磁する。
【００４６】
(iii)励磁ロイルに直流電流を流して試験片を励磁し、発生した磁束を検出コイルで検出してＢ−Ｈ曲線を測定する。
【００４７】
(iV)Ｂ−Ｈ曲線より非履歴透磁率μanを算出する。
【００４８】
さらに、結晶粒径の測定は、圧延方向に平行な鋼板断面での光顕組織から、ＪＩＳ  Ｇ  ０５５２に規定された切断法を用いて行い、２５μｍ以上６０μ未満の場合を記号○、それ以外を記号×で表示した。
【００４９】
表２に示すように、本発明例である実施例鋼ＢとＣは、それぞれの成分が本発明の範囲に入っており、Ｖ適量添加による粒成長性制御のため、８００℃×２０分間の高温条件でプレス前焼鈍を行った場合であっても、粒径が適正範囲となり、保磁力Ｈｃおよび非履歴透磁率μanはともに優れた特性を示す。このように実施例鋼Ｂ，Ｃは地磁気シールド性に優れ、これをシャドウマスクに用いた場合に「色ずれ」等の画質の劣化が防止される。
【００５０】
一方、バナジウム量が本発明範囲より少ない比較例鋼Ａにおいては、粒成長性が高いため、高温でプレス前焼鈍を施した場合、粒径が粗大化し、本発明範囲から外れるため、非履歴透磁率μanが劣位となる。したがって、比較例鋼Ａは地磁気シールド性の観点から好ましくない。
【００５１】
また、バナジウム量が本発明範囲より多い比較例鋼Ｄにおいては、粒成長性が低いため、粒径が細粒化し、本発明範囲から外れるため、保磁力Ｈｃおよび非履歴透磁率μanはとも劣位となる。したがって、比較例鋼Ｄは地磁気シールド性の観点から好ましくない。
【００５２】
このようにバナジウムを本発明範囲内に制御することにより、本実施例では結晶粒径が２５μｍ以上６０μｍ未満を満足し、プレス前焼鈍後の保磁力が９５Ａ／ｍ以下、非履歴透磁率が２５０００以上を有する磁気シールド性に優れたシャドウマスク用鋼板が得られ、「色ずれ」等の画質の劣化を防止できることを確認した。
【表２】
2005163109.tif 000003
【００５３】
［実施例２］  
表１に示す実施例鋼Ｂを溶製後、加熱温度１２００℃、仕上げ温度９００℃、巻取り温度６００℃で熱間圧延し、板厚２．８ｍｍの熱延板とした。その後、箱型焼鈍炉にて約７５０℃×５時間の条件で脱炭焼鈍を行った。脱炭後Ｃ量は０．０００４質量％であった。脱炭焼鈍後、酸洗し、表３に示す条件で一次冷間圧延−再結晶焼鈍−二次冷間圧延を行って４つの供試鋼を作製した。供試鋼Ｂ−１〜Ｂ−４は、いずれも板厚０．２０ｍｍのシャドウマスク用素材とした。
【００５４】
以上より得られた供試鋼におけるプレス前焼鈍後の保磁力Ｈｃ（Ａ／ｍ）、非履歴透磁率μan、粒径（μｍ）の測定結果を表４にそれぞれ示す。なお、プレス前焼鈍条件および測定方法は、実施例１と同様である。
【表３】
2005163109.tif 000004
【００５５】
表４に示すように、二次冷圧率が本発明範囲内である実施例鋼Ｂ−２、Ｂ−３は、プレス前焼鈍後の粒径が適正範囲となり、保磁力Ｈｃと非履歴透磁率μanはともに優れていた。このように実施例鋼Ｂ−２、Ｂ−３では、地磁気シールド性に優れ、「色ずれ」等の画質の劣化を防止することを確認できた。
【００５６】
一方、二次冷圧率が本発明範囲より低い比較例鋼Ｂ−１は、プレス前焼鈍後の粒径が粗大となり、本発明範囲から外れるため、非履歴透磁率μanが劣位となった。したがって、比較例鋼Ｂ−１は、地磁気シールド性の観点から好ましくない。
【００５７】
また、二次冷圧率が本発明範囲より高い比較例鋼Ｂ−４は、プレス前焼鈍後の粒径が細粒となり、本発明範囲から外れるため、保磁力Ｈｃおよび非履歴透磁率μanがともに劣位となった。したがって、比較例鋼Ｂ−１は、地磁気シールド性の観点から好ましくない。
【００５８】
このように二次冷圧率を本発明範囲内に制御することにより、本実施例では結晶粒径が２５μｍ以上６０μｍ未満を満足し、プレス前焼鈍後の保磁力が９５Ａ／ｍ以下、非履歴透磁率μanが２５０００以上を有する磁気シールド性に優れたシャドウマスク用鋼板が得られ、「色ずれ」等の画質の劣化を防止できることを確認した。
【表４】
2005163109.tif 000005
【００５９】
［実施例３］  
表５に示す実施例鋼Ｘは、転炉出鋼後の溶鋼を脱ガス装置で処理して、成分調整し（Ｃ量：０．００１１質量％）、加熱温度１２００℃、仕上げ温度９００℃、巻取り温度６００℃で熱間圧延し、板厚２.８ｍｍの熱延板とした鋼材である。熱延後、酸洗し、表６に示す条件で一次冷間圧延−再結晶焼鈍−二次冷間圧延を行って板厚０．２０ｍｍのシャドウマスク用素材とした。
【００６０】
一方、表５に示す実施例鋼Ｙは、溶製後、加熱温度１２００℃、仕上げ温度９００℃、巻取り温度６００℃で熱間圧延し、板厚２．８ｍｍの熱延板としたものである。熱延後、箱型焼鈍炉にて約７５０℃×５時間の条件で脱炭焼鈍を行い（脱炭後Ｃ量０．０００４質量％）、酸洗し、表６に示す条件で一次冷間圧延−再結晶焼鈍−二次冷間圧延を行い板厚０．２０ｍｍのシャドウマスク用素材とした。
【表５】
2005163109.tif 000006
【００６１】
【表６】
2005163109.tif 000007
【００６２】
以上より得られた供試鋼Ｘ，Ｙにおけるプレス前焼鈍後の保磁力Ｈｃ（Ａ／ｍ）、非履歴透磁率μan、粒径（μｍ）の測定結果を表７に示す。なお、プレス前焼鈍条件および測定方法は実施例１と同様である。
【００６３】
表７に示すように、供試鋼Ｘ，Ｙは、いずれもプレス前焼鈍後の粒径が適正範囲となり、保磁力Ｈｃおよび非履歴透磁率μanがともに優れていた。このように本実施例では、地磁気シールド性に優れ、「色ずれ」等の画質の劣化を防止できることを確認した。
【表７】
2005163109.tif 000008
【００６４】
以上のように、本発明によれば、結晶粒径を２５μｍ以上６０μｍ未満とすることにより、プレス前焼鈍後の保磁力が９５Ａ／ｍ以下、非履歴透磁率が２５０００以上を満足する優れた地磁気シールド性を有する高性能シャドウマスク材を得られ、「色ずれ」等の画質の劣化を防止することができる。